"ブタン-1,4-ジアミンのモノマー単位とデカン二酸のモノマー単位とを有するポリアミドPA410を含有するフィルムまたはプレート。前記フィルムまたはプレートが、PA410および少なくとも1種のさらなるポリマーを含有することを特徴とする、請求項1に記載のフィルムまたはプレート。前記フィルムまたはプレートが、PA410と前記さらなるポリマーとを含有するポリマー組成物からなることを特徴とする、請求項2に記載のフィルムまたはプレート。前記フィルムまたはプレートが、PA410を含有するポリマー組成物の少なくとも1つの層および前記さらなるポリマーを含有するポリマー組成物の少なくとも1つの層を含むことを特徴とする、請求項2に記載のフィルムまたはプレート。前記フィルムまたはプレートが、PA410とさらなるポリアミドとを含有するポリマー組成物の少なくとも1つの層を含有することを特徴とする、請求項2または4のいずれか一項に記載のフィルムまたはプレート。前記さらなるポリアミドが、PA6またはPA66であることを特徴とする、請求項5に記載のフィルムまたはプレート。前記少なくとも1つの層の前記ポリマー組成物が、1~50pbw重量部のPA410および99~50pbwの前記さらなるポリアミドを含有し、PA410および前記さらなるポリアミドは、合計100pbwになることを特徴とする、請求項5または6に記載のフィルムまたはプレート。請求項1~7のいずれか一項に記載のフィルムまたはプレートから製造されたパッケージ。太陽電池用カバーフィルムとしての、請求項1~7のいずれか一項に記載のフィルムの使用。フレキシブル回路板の基板材料としての、請求項1~7のいずれか一項に記載のフィルムの使用。食品用または燃料用パッケージとしての、請求項1~7のいずれか一項に記載のフィルムの使用。[実施例]別段の表示のない限り、量は、組成物中のポリアミドの総量に対する重量で示される。[粘度数VN]粘度数は、ISO3072007年版に準拠して、ギ酸90重量中にPA410試料を0.005g/mlの濃度で溶解させることと、Ubelohde粘度計での、溶媒の流れの時間t0および溶液の流れの時間t1を25°Cにて測定し、式VN=[t1/t0-1]×200ml/グラムにより粘度数を算出することによる粘度数の測定とによって測定した。[使用した化合物]1,10-デカン二酸中国からのDongFangによる納入。ブタン-1,4-ジアミンDSM,theNetherlandsによる納入。[PA410の製造]350グラムの1,10-デカン二酸、157グラムのブタン-1,4-ジアミンおよび420グラムの水を、オートクレーブ中で30分間にわたり90°Cにて撹拌して、水中55重量の濃度のそのジアミンと酸との塩の溶液を得る。次いで、まず温度を10分で150°Cまで上げ、蒸留下で約半分の量の水を除去し、次いで温度を150°Cまで上げ、さらに蒸留により水を除去することによって水を除去して、6重量の水を含有する濃縮溶液を得る。次いで、オートクレーブを閉じ、オートクレーブ中の温度を200°Cになるまで上げる。同じ温度で30分間にわたって予備重合を行い、その後、オートクレーブの内容物を窒素雰囲気中でフラッシュし、プレポリマーを粒状化し、冷却した。このプレポリマーの顆粒を、乾燥させた回転ドラムに入れ、220°Cの温度にて窒素/水蒸気雰囲気75/25重量中で48時間にわたって後縮合させた。得られたPA410は、179ml/gのVNを有していた。また、150ml/gのVNを有するPA410も得た。別段の記載のない限り、PA410を含むフィルムは全て、150ml/gのVNを有するPA410を用いて調製されたものである。[光学的透明性;透過率および曇り度の測定;実施例1~14および比較例A~D]50マイクロメートルの流延フィルムに対して、23°Cにて50の湿度で透過実験を行った。試料なしでブランク測定を行い、各波長における検出器への透過光を100に設定した。試料を配置し、測定を繰り返した。各波長において記録された光透過をブランク測定値に対して正規化し、そうしてでの透過率値を得た。ポリアミドの総量に基づき100重量のPA410のフィルム実施例1、ならびにPA6を含みかつそれぞれ1重量、5重量、10重量、25重量および50重量のPA410を含むブレンドそれぞれ実施例2~6を測定した。さらに、PA66とPA410とを含むブレンドも測定した実施例7。比較として、PA6を含みかつそれぞれ1および10重量のPA610を含む2種のブレンドを測定した比較例AおよびB。また、ASTM規格D1003-00の手順Bに準拠して、50マイクロメートルフィルムに対して、曇り度測定を行った。780nm~380nmの間のスペクトル域における試料の4つの透過スペクトルを得た。4つの測定の各々は、表1に記載されているように、積分球の異なる構成を必要とした。次いで、パーセント曇り度を次のように計算する。曇り度=[T4/T2-T3/T1]×10050マイクロメートルのフィルムへと流延された、ポリアミドの総量に基づき100重量のPA410のフィルム実施例8ならびにPA6を含みかつそれぞれ1重量、5重量、10重量、25重量および50重量のPA410実施例9~13を含むブレンドの、曇り度を求めた。さらに、PA66とPA410とのブレンドも測定した実施例14。比較として、PA6を含みかつそれぞれ1および10重量のPA610を含む2種のブレンドを測定した比較例CおよびD。[結果]実施例1は、少なくとも91の透過率を示した。実施例2~5は、純PA6フィルムおよび100重量PA410実施例1と比較して0.2未満の透過率の差を示した。可視光の波長についての透過率は、これらのブレンドについても、少なくとも91であった。同様の効果が、ポリアミド6,6とポリアミド4,10とのブレンドを含むフィルム、すなわち実施例7についても観察された。純PA6フィルムと比較して、0.6未満の曇り度の差が、100重量PA410フィルム実施例8およびPA6とPA410とのブレンド実施例9~13について観察された。さらに、全ての実施例について、1未満の曇り度が、350~1150nmの間の波長について観察された。これは、光透過率が非常に高いことを示している。同様の結果が実施例14、すなわちPA6,6とPA410とを含むブレンドについても観察された。これらの結果は、本発明に従うフィルムを用いれば、良好な光学的透明性が得られ得ること、およびブレンド中のPA410の量を増加させても、光学的透明性は良好なままであることを、明確に示している。PA610とPA6とのブレンドを用いた比較測定は、ブレンド中のPA6,10の量の増加による、透過率の明確な低下比較例AおよびBおよび曇り度の上昇比較例CおよびDを示した。これは、ポリアミド6,10を含むブレンドのフィルムが、本発明に従うフィルムほど有益ではないことを示している。[酸素透過性;実施例15~22;比較例F]酸素透過性測定もまた、ポリアミド6を含みかつそれぞれ1重量、5重量および10重量のPA410を含むブレンド実施例15~17について、50マイクロメートルフィルムに対して行った。驚くべきことに、乾燥条件下での酸素透過性は、これらのブレンドについて、100重量PA6フィルムの酸素透過性と比べて十分に残っている。ポリアミド6を含みかつそれぞれ1重量、5重量および10重量のPA410を含むブレンド実施例18~20について行われた、相対湿度85の湿潤条件下において、酸素透過性は、低下すらした。乾燥条件下での100重量PA410フィルム実施例21についての酸素透過性は4.1ccmm/m2日であり、6.8ccmm/m2日であることを示した100重量PA610フィルム比較例Eについてよりも低いことを示した。相対湿度85での100PA410フィルムについての酸素透過性は3.67ccmm/m2日であり実施例22、3.24ccmm/m2日であった100PA6フィルム比較例Fに対して匹敵するものである。驚くべきことに、酸素透過性を相対湿度の関数として外挿すると、これは、相対湿度が100である場合に、100PA410のフィルムの方が、100PA6のフィルムよりも低い酸素透過性を示すことを示した。このことは、湿気が存在するようなフィルム用途にとって有利である。[耐破壊性;実施例23;比較例G]耐破壊性を、本発明に従うフィルムについて測定した。直径70mmの円形試料を、供給されたフィルムから打抜いた。これらの円形試料を、内径20mmのスパンツールspantool上にクランプした。直径6mmおよび上面半径7mmの円柱形インデンターを、50mm/分の一定速度で、試料に、破断に至るまで、押し通した。この試験は、荷重測定用に200Nロードセルを備えた標準的な引張試験機ZwickZ1474を用いて行った。インデンターの変位は、横変位traversedisplacementによって測定した。測定は、23°Cおよび相対湿度50で行い、6重に実施した。荷重-変位曲線下の面積をフィルムの厚さで除することによって、正規化された破断までのエネルギーNmm/μmを求めた。表2に結果を示す。驚くべきことに、100PA-410フィルムについての耐破壊性は、100PA-6フィルムに匹敵する。他の良好な機械的性質と相俟って、高い耐破壊性は、フィルムおよびプレートの食品用途にとって有益である。"